(57)【要約】【課題】高い硬度と高い熱伝導率とを兼備するとともに、より安定して製造可能なＦｅ基焼結体を提供する。【解決手段】Ｆｅ基焼結体は、Ｆｅを主成分とするマトリックス（１）と、該マトリックス（１）中に分散した硬質相（４）とを有している。マトリックス（１）は、ネットワーク状に形成されているとともに、αＦｅを含んでいる。硬質相（４）は、ＴｉＣを含む。【選択図】図１
2020023733.tif 000002
【特許請求の範囲】
【請求項１】
Ｆｅを主成分とするマトリックスと、該マトリックス中に分散した分散相とを有するＦｅ基焼結体であって、
前記マトリックスは、ネットワーク状に形成されているとともに、αＦｅを含んでおり、
前記分散相は、ＴｉＣを含むことを特徴とするＦｅ基焼結体。
【請求項２】
前記分散相は、前記ＴｉＣを含有する、リング形状若しくはリング様形状の硬質相を含むことを特徴とする請求項１に記載のＦｅ基焼結体。
【請求項３】
前記分散相は、周方向に対して垂直な方向の幅が１．０μｍ以下である前記硬質相を含むことを特徴とする請求項２に記載のＦｅ基焼結体。
【請求項４】
前記分散相は、前記ＴｉＣを含有する、長手方向に対して垂直な方向における幅が１．０μｍ以下の硬質相を含むことを特徴とする請求項１に記載のＦｅ基焼結体。
【請求項５】
前記分散相は、ＴｉＢ２を含有する第１の副相およびＦｅ２Ｂを含有する第２の副相をさらに含むことを特徴とする請求項１〜４のいずれか一項に記載のＦｅ基焼結体。
【請求項６】
硬度が５０ＨＲＣ以上、かつ熱伝導率が４０Ｗ／（ｍ・Ｋ）以上であることを特徴とする請求項１〜５のいずれか一項に記載のＦｅ基焼結体。
【請求項７】
Ｆｅ粉末とＴｉＢ２粉末とを含む混合粉末を加圧成形してなる成形体を、グラファイト製の加圧部材を用いて加圧しつつ加熱して焼結する焼結工程を含み、
前記焼結工程では、
１５ＭＰａ以上の圧力で加圧し、１３２３Ｋ以上の温度で加熱することにより、前記ＴｉＢ２の少なくとも一部を分解するとともに、Ｆｅを主成分としてＴｉを含むネットワーク状のマトリックスを形成し、
前記マトリックスはαＦｅを含み、
前記ＴｉＢ２に由来するＴｉと前記加圧部材に由来するＣとの反応により、前記マトリックス中に分散したＴｉＣを生成させるように焼結することを特徴とするＦｅ基焼結体の製造方法。
【請求項８】
前記焼結工程では、放電焼結法により焼結することを特徴とする請求項７に記載のＦｅ基焼結体の製造方法。
【請求項９】
請求項１〜６のいずれか一項に記載のＦｅ基焼結体を用いて製造された熱間プレス用金型。
【発明の詳細な説明】
【技術分野】
【０００１】
本発明は、Ｆｅ基焼結体、Ｆｅ基焼結体の製造方法、および熱間プレス用金型に関する。
【背景技術】
【０００２】
従来、例えば自動車の車体部品等の製造に熱間プレス技術が用いられている。熱間プレス技術では、鋼板を加熱した状態にて、熱間プレス用金型を用いて当該鋼板をプレスすることにより成形（プレス成形）を行う。このプレス成形の際に急冷（焼入れ）することによって鋼を硬化させる。このような熱間プレス技術は、超高張力鋼を用いた製品（部品）を製造する場合に、成形精度および成形後の強度を確保するために重要な技術となってきている。
【０００３】
上記熱間プレス用金型に求められる性能としては、繰返し使用することができる高い耐久性（高寿命化）および高い冷却性能が挙げられる。冷却性能が高いほどプレス成形の１サイクルの時間を短くすることができる。つまり、熱間プレス用金型は、硬度が高く、かつ熱伝導率が高い材料により形成されていることが要望される。
【０００４】
特許文献１には、工具鋼の室温での熱伝導率を向上させる技術について記載されている。
【先行技術文献】
【特許文献】
【０００５】
【特許文献１】特開２０１５−２２１９４１号
【発明の概要】
【発明が解決しようとする課題】
【０００６】
一般に、熱間プレス用金型の材料として例えばＳＫＤ６１が知られている。この材料は、ロックウェル硬さで５０ＨＲＣ程度の硬度を有する。一方で、該材料の熱伝導率は２４Ｗ／（ｍ・Ｋ）程度であり、熱伝導率の更なる向上が求められている。しかし、通常、材料の特性として、高い硬度を有することと高い熱伝導率を有することとは互いにトレードオフの関係にある。そのため、高い硬度と高い熱伝導率とを兼備する材料を得ることは困難である。
【０００７】
特許文献１には、鋼の内部組織を冶金学的に定義することにより、室温での熱伝導率を向上させた工具鋼について記載されている。しかし、鋼の内部組織を精密に制御することは難しく、上記工具鋼は安定して製造し難いという問題を有している。
【０００８】
本発明は、このような現状に鑑みなされたものであって、高い硬度と高い熱伝導率とを兼備するとともに、より安定して製造可能なＦｅ基焼結体（熱間プレス用金型の材料）を提供することを目的とする。また、高い硬度と高い熱伝導率とを兼備するＦｅ基焼結体を、より安定して製造できるＦｅ基焼結体の製造方法を提供することを目的とする。
【課題を解決するための手段】
【０００９】
上記の課題を解決するために、本発明の一態様に係るＦｅ基焼結体は、Ｆｅを主成分とするマトリックスと、該マトリックス中に分散した分散相とを有するＦｅ基焼結体であって、前記マトリックスは、ネットワーク状に形成されているとともに、αＦｅを含んでおり、前記分散相は、ＴｉＣを含む。
【００１０】
また、上記の課題を解決するために、本発明の一態様に係るＦｅ基焼結体の製造方法は、Ｆｅ粉末とＴｉＢ２粉末とを含む混合粉末を加圧成形してなる成形体を、グラファイト製の加圧部材を用いて加圧しつつ加熱して焼結する焼結工程を含み、前記焼結工程では、１５ＭＰａ以上の圧力範囲で加圧し、１３２３Ｋ以上の温度で加熱することにより、前記ＴｉＢ２の少なくとも一部を分解するとともに、Ｆｅを主成分としてＴｉを含むネットワーク状のマトリックスを形成し、前記マトリックスはαＦｅを含み、前記ＴｉＢ２に由来するＴｉと前記加圧部材に由来するＣとの反応により、前記マトリックス中に分散したＴｉＣを生成させるように焼結する。
【発明の効果】
【００１１】
本発明の一態様によれば、高い硬度と高い熱伝導率とを兼備するとともに、より安定して製造可能なＦｅ基焼結体を提供することができる。また、高い硬度と高い熱伝導率とを兼備するＦｅ基焼結体を、より安定して製造できるＦｅ基焼結体の製造方法を提供することができる。
【図面の簡単な説明】
【００１２】
【図１】本発明の一実施形態におけるＦｅ基焼結体の組織について電子顕微鏡を用いて観察して得た反射電子像である。
【図２】（ａ）は図１に示す反射電子像の模式図であり、（ｂ）は（ａ）に示す模式図の一部を拡大して示す図である。
【図３】本発明の一実施形態におけるＦｅ基焼結体の、組織を観察可能となるように研磨した試料を観察することにより得た反射電子像であり、（ａ）は試料表面、（ｂ）は試料断面を観察した反射電子像である。
【図４】（ａ）は焼結温度が１２７３Ｋ〜１４２３Ｋの条件で作製した粉末試料のＸ線回折パターンの一例を示す図であり、（ｂ）は上記（ａ）に示すＸ線回折パターンにおける回折角２θが３５°前後、（ｃ）は上記（ａ）に示すＸ線回折パターンにおける回折角２θが４５°前後を拡大して示す図である。
【図５】（ａ）は焼結温度が１３７３Ｋの条件で作製した試料の反射電子像における、局所的なＷＤＸを行った箇所を示す図であり、（ｂ）はＷＤＸを行った８箇所の組成分析結果を示す表である。
【図６】第１の実施例および比較例における各試料の試験結果をまとめて示す表である。
【図７】（ａ）は焼結温度が１３７３Ｋ、保持時間が略０秒〜６００秒の条件で作製した粉末試料のＸ線回折パターンの一例を示す図であり、（ｂ）は上記（ａ）に示すＸ線回折パターンにおける回折角２θが３５°前後、（ｃ）は上記（ａ）に示すＸ線回折パターンにおける回折角２θが４５°前後を拡大して示す図である。
【図８】第２の実施例における各試料の試験結果をまとめて示す表である。
【図９】（ａ）は純Ｆｅ：ＴｉＢ２の比率を質量比で８０：２０として作製した試料の組織について、電子顕微鏡を用いて観察して得た反射電子像であり、（ｂ）は該試料の試験結果をまとめて示す表である。
【発明を実施するための形態】
【００１３】
以下、本発明の実施の形態について、図面を参照し詳細に説明する。なお、以下の記載は発明の趣旨をより良く理解させるためのものであり、特に指定のない限り、本発明を限定するものではない。また、本明細書において特記しない限り、数値範囲を表す「Ａ〜Ｂ」は、「Ａ以上Ｂ以下」を意味する。
【００１４】
以下の説明においては、本発明の実施の形態におけるＦｅ基焼結体およびその製造方法の詳細な説明に先立って、本発明の知見について概略的に説明する。
【００１５】
（発明の知見の概要）
一般に、合金工具鋼（例えば、ＳＫＤ６１）は、特定の化学成分を有するとともに各種の熱処理が施されることにより、所望の性能を実現させている。例えば、鋼中に多様な微細組織が形成される。そのような微細組織は、鋼の硬度を向上させるように作用する一方で、熱伝導を妨害する作用を有する。通常、物質は、硬度が高いほど、電子伝導性やフォノン伝導性が低いため熱伝導性に劣る。
【００１６】
特許文献１には、鋼のマトリックス中の炭素およびクロムの含有量を低減させるとともに、分散相である炭化物のフォノン伝導性を高めることによって、工具鋼の室温での熱伝導率を向上させる技術が記載されている。しかし、鋼の内部組織は、成分組成、熱処理、および他の種々の条件の影響を大きく受けて様々に変化し得るため、鋼の内部組織を所望の状態に安定して制御することは容易ではない。
【００１７】
本発明者らは、従来とは別のアプローチによって、高い硬度と高い熱伝導率とを兼備し、かつ製造の安定性を高めることができる材料を創製することを試みた。鋭意検討を行い、純鉄（Ｆｅ）とホウ化チタン（ＴｉＢ２）との混合粉末を焼結させて製造したＦｅ基焼結体は、焼結条件を調節することによって、以下の性質を示すことを見出した。
【００１８】
すなわち、炭素（Ｃ）を供給可能な条件かつ調節された条件下で焼結を行うことにより、微小領域での非平衡反応が生じ、その結果、Ｆｅ基焼結体中にＴｉＣを含有する硬質相が生成する。この硬質相は、Ｆｅマトリックス中に好適に微細分散して得ることができる。
【００１９】
また、Ｆｅマトリックスは、ネットワーク状の構造（網目状構造）を有しているとともにαＦｅを含み、熱伝導パスとして好適に機能することができる。なお、一般に、材料組織中にセメンタイト（Ｆｅ３Ｃ）が生成すると熱伝導率が低下し得る。その点、本発明の一態様におけるＦｅ基焼結体は、原料として炭素含有量の少ない鉄を用いて製造されるとともに、ＴｉＢ２が分解する際、セメンタイトを生成するよりＴｉＣが生成しやすい。そのため、本Ｆｅ基焼結体は、製造の際にセメンタイトの生成を抑制することができ、セメンタイトの含有量を低減することができる。
【００２０】
これにより、高い硬度および高い熱伝導率を示すＦｅ基焼結体を得ることができるという知見を得た。
【００２１】
＜Ｆｅ基焼結体＞
本発明の一実施形態におけるＦｅ基焼結体について、図１〜５を用いて説明すれば、以下のとおりである。なお、本実施形態におけるＦｅ基焼結体の製造方法の詳細については後述する。図１は、本実施形態のＦｅ基焼結体の組織について電子顕微鏡を用いて観察して得た反射電子像である。
【００２２】
図１に示すように、本実施形態のＦｅ基焼結体は、Ｆｅを主成分とするマトリックス（基地）１と、各種の相を含む分散相とを含有している。本実施形態のＦｅ基焼結体は、概略的には、上述のようにＦｅとＴｉＢ２との混合粉末を、Ｃが供給される条件下で焼結することにより形成（製造）される。そのため、上記分散相は、原料であるＴｉＢ２を含む粒子状相（第１の副相）２と、ＴｉＢ２とＣとの反応により生成した微細なＴｉＣを含有する硬質相４とを含む。また、上記分散相はさらに、Ｆｅと、ＴｉＢ２から供給されたＢとの反応によって生成したＦｅ２Ｂを含有する副生成相（第２の副相）３を含む。
【００２３】
本実施形態のＦｅ基焼結体の組織について、図２を用いてさらに詳細に説明する。図２の（ａ）は、図１に示す反射電子像の模式図である。図２の（ｂ）は、上記模式図の一部を拡大して示す図である。なお、図２において、マトリックス１は濃淡が最も薄い（白色の）領域、粒子状相２は濃淡が最も濃い（黒色の）領域として示している。また、副生成相３はマトリックス１よりも少し濃淡が濃い（薄い灰色の）領域、硬質相４は副生成相３と粒子状相２の間の濃淡である（濃い灰色の）領域として示している。
【００２４】
（マトリックス１）
図２の（ａ）に示すように、マトリックス１は、Ｆｅ基焼結体に占める割合が最も多い相であって、ネットワーク状に形成されている。マトリックス１は、例えばＦｅ基焼結体全体を１００重量部として、Ｆｅ基焼結体に占める割合が７５質量％以上であることが好ましく、６０質量％以上８０質量％以下であることがより好ましい。また、マトリックス１は、Ｆｅを主成分とする相であって、マトリックス１におけるＦｅの濃度が９９原子パーセント（以下、ａｔ％と記載する）以上であり、好ましくは９９．９ａｔ％以上である。マトリックス１は、αＦｅを含む。マトリックス１は、好ましくは大部分がαＦｅからなる。
【００２５】
ネットワーク状とは、例えば図２の（ａ）に示すように組織を平面視した場合（断面を観察した場合）、網目状に連続した相が形成されていることを意味する。マトリックス１の網目状構造における網の隙間に、粒子状相２、副生成相３、および硬質相４が島状に分散し、Ｆｅ基焼結体の島状複合組織を形成している。また、マトリックス１は多結晶であることから、ネットワーク状の構造中に結晶粒界が存在する。Ｆｅ基焼結体は、焼結により形成されていることから、マトリックス１に多少の空隙（ボイド）が存在してもよい。マトリックス１は、濃度分布があってもよく、複数の相を有していてもよい。このようなマトリックス１は、熱伝導性に優れている。
【００２６】
なお、図２の（ａ）は組織を平面視した模式図であるが、実際上、マトリックス１は３次元空間においてネットワーク状構造を有している。本実施形態のＦｅ基焼結体において、マトリックス１は、熱伝導に効果的な連続的なパス（熱伝導経路）として機能することができる。
【００２７】
また、マトリックス１は、セメンタイトの含有量が５質量％以下であってよく、好ましくは、１質量％以下である。マトリックス１は、αＦｅの含有量が７０質量％以上であってよく、６０質量％以上８０質量％以下であってもよい。マトリックス１は、Ｃｕの含有量が０．１質量％以下、およびＳｉの含有量が０．１質量％以下、の条件のうち少なくともいずれかを満たしていてもよく、その他の不純物が含まれていてもよい。ただし、このような不純物は、熱伝導率を低下させる、または炭化物の生成を促進する、といった作用を奏し得る。そのため、マトリックス１は、低い不純物含有量となるように製造されることが好ましい。
【００２８】
（粒子状相２）
粒子状相２は、Ｆｅ基焼結体を製造する際に用いたＴｉＢ２粉末に由来する相である。焼結反応後に残存した一部のＴｉＢ２粉末が粒子状相２となる。そのため、Ｆｅ基焼結体における粒子状相２の存在割合は、焼結反応の条件によって変化する。それゆえ、粒子状相２の存在割合は特に限定されないが、例えば、粒子状相２は、例えばＦｅ基焼結体に占める割合が１０質量％以上であり、好ましくは１５質量％以上２０質量％以下である。粒子状相２は、マトリックス１よりも高い硬度を有していることから、Ｆｅ基焼結体の硬度を向上させる。
【００２９】
（副生成相３）
副生成相３は、上述のように、Ｆｅと、ＴｉＢ２から供給されたＢとの反応によって生成したＦｅ２Ｂを含有する相である。換言すれば、副生成相３は、焼結反応時に、ＴｉＣが生成する反応に伴ってＴｉＢ２が分解することにより、副生成物として生成したＦｅ２Ｂを含有する相である。図２の（ａ）から、副生成相３は、原料のＴｉＢ２粉末が元々存在したであろう場所に形成されていることがわかる。また、同図から、副生成相３および粒子状相２の近傍に、後述する硬質相４が形成されていることがわかる。
【００３０】
副生成相３は、マトリックス１よりも高い硬度を有していることから、Ｆｅ基焼結体の硬度を向上させる。
【００３１】
（硬質相４）
反射電子像の一部を拡大して示す図２の（ｂ）を用いて、硬質相４について説明する。
【００３２】
図２の（ｂ）に示すように、本実施形態における硬質相４は、特徴的な形状として、リング形状またはリング様形状を有している。本明細書において、リング形状またはリング様形状とは、完全な円形状のことだけでなく、図２の（ｂ）に示す例のように歪んだ形の円形状（周方向に不規則に曲がった形状）をも含む意味で用いる。
【００３３】
また、硬質相４は、図２の（ｂ）に示す例のように周方向の端部が無く連続した輪（閉じた円）であってもよく、一部が開放した輪であってもよい。つまり、硬質相４は一端から他端に向かって延びる形状であってもよい。
【００３４】
硬質相４は、周方向に垂直な方向の幅Ｌが１．０μｍ以下であり、好ましくは０．４μｍ以下であり、より好ましくは０．２μｍ以上０．４μｍ以下である。上記幅Ｌは、以下のようにして測定することができる。すなわち、先ず、図２の（ｂ）に示すように、例えば反射電子像における硬質相４の領域（濃い灰色の領域）と、他の相（例えばマトリックス１または副生成相３）の領域と、の境界を特定する。硬質相４の周方向に垂直な方向において、特定した上記境界に基づいて、硬質相４の幅Ｌを測定することができる。硬質相４は、マトリックス中に微細に分散した微細分散相ともいえる。
【００３５】
なお、硬質相４は、図２の（ａ）に示すように、様々な形状であってもよく、紐状形状を有していてもよい。紐状形状である場合、硬質相４は、長手方向（一端から他端に向かって延びる方向）に対して垂直な方向の幅Ｌが、上述の条件を満たしていればよい。
【００３６】
硬質相４は、硬度に非常に優れることが知られているＴｉＣを含んでいる。そのため、本実施形態におけるＦｅ基焼結体は、硬質相４を含むことにより、硬度を大きく向上させることができる。そして、上述のようにマトリックス１が熱伝導経路として機能する。その結果、本実施形態におけるＦｅ基焼結体は、高い硬度と高い熱伝導率とを兼備することができる。
【００３７】
上記硬質相４は、焼結反応時に、圧粉体の周辺から内部へと拡散することにより供給されるＣと、ＴｉＢ２粉末とが微小領域にて非平衡反応することによって形成される。よって、例えば鋼の組織を制御して合金工具鋼を製造する場合よりも、本実施形態のＦｅ基焼結体は安定的に製造可能である。
【００３８】
具体的には、本発明の一態様におけるＦｅ基焼結体は、硬度が３００ＨＶ（ビッカース硬さ）以上かつ熱伝導率が３０Ｗ／（ｍ・Ｋ）以上である。なお、３００ＨＶ以上の硬度とは、ロックウェル硬さに概略的に換算して、３０ＨＲＣ以上と表現することもできる（換算式については後述）。
【００３９】
なお、Ｆｅ基焼結体は、外部に露出する表面部と、表面部よりも中心側に存在する内部との間で、硬度に差があってもよい。本発明の一態様におけるＦｅ基焼結体は、後述するような焼結時の反応に基づいて、表面部の方が内部よりも硬度が高くなる傾向にある。本明細書において、格別の記載がない限り「硬度」とは表面部の硬度のことを意味する。Ｆｅ基焼結体の特性（材料特性）として重要となるのは、表面部の硬度である。
【００４０】
本発明の一態様におけるＦｅ基焼結体は、硬度が４００ＨＶ（４０ＨＲＣ）以上であってよく、５２５ＨＶ（５０ＨＲＣ）以上であってもよい。
【００４１】
また、本発明の一態様におけるＦｅ基焼結体は、熱伝導率が４０Ｗ／（ｍ・Ｋ）以上であってよく、４５Ｗ／（ｍ・Ｋ）以上であってもよく、５０Ｗ／（ｍ・Ｋ）以上であってもよい。本明細書において、格別の記載がない限り「熱伝導率」とは室温での熱伝導率のことを意味する。
【００４２】
本発明の一態様におけるＦｅ基焼結体は、硬度が５２５ＨＶ（５０ＨＲＣ）以上、かつ熱伝導率が４０Ｗ／（ｍ・Ｋ）以上である。
【００４３】
＜Ｆｅ基焼結体の製造方法＞
以下に、本実施形態のＦｅ基焼結体の製造方法について詳細に説明する。
【００４４】
（原料）
Ｆｅ基焼結体の原料には、Ｆｅの微粉末とＴｉＢ２の微粉末とを用いる。これらの微粉末の形状は特に限定されないが、後述する粉末混合工程において均一に混合された混合粉末を得るために、微細な粉末であることが好ましい。例えば、Ｆｅの微粉末は、平均粒径が１０μｍ以下であってよく、３μｍ以上５μｍ以下であることが好ましい。また、例えば、ＴｉＢ２の微粉末は、平均粒径が５μｍ以下であってよく、２μｍ以上３μｍ以下であることが好ましい。
【００４５】
Ｆｅの微粉末は、炭素濃度が０．１質量％以下の純鉄の微粉末であることが好ましい。ＴｉＢ２の微粉末は、市販の標準的な純度のＴｉＢ２の微粉末であってよい。
【００４６】
（成形工程）
成形工程において、先ず、Ｆｅの微粉末とＴｉＢ２の微粉末とを均一に混合する（混合工程）。この混合工程では、粉末を均一に混合することができればよく、その具体的な方法は特に限定されない。例えば、ボールミルを用いて粉末を混合してよく、遊星型ボールミルを用いることが好ましい。また、混合工程では、エタノール等を添加して湿式混合を行ってよく、乾式混合を行ってもよい。湿式混合を行った場合、使用したエタノール等を揮発させる乾燥工程を行う。乾燥工程における具体的な乾燥方法は特に限定されない。
【００４７】
次いで、成形工程では、Ｆｅの微粉末とＴｉＢ２の微粉末とを所望の割合（量比）で混合した混合粉末を成形（加圧成形）して成形体を得る。得られる成形体の密度や成形圧力は特に限定されない。なお、後述する焼結工程において、混合粉末を成形しつつ（成形工程を行いつつ）焼結を行うようになっていてもよい。
【００４８】
（焼結工程）
本実施形態における焼結工程では、加圧しながら加熱することにより焼結を行う。このような焼結を行う方法としては、従来公知の固相焼結法を適宜選択して適用してよい。ただし、焼結条件(温度・圧力・雰囲気)については、上述のようなＦｅ基焼結体が得られるように、適切に調整されることを要する。
【００４９】
焼結工程では、例えば、グラファイト製の加圧部材を用いて加圧を行う。これにより、焼結時に該加圧部材に由来するＣが成形体内部に侵入する。そのため、焼結反応が生じる反応場にＣが供給されて、ＴｉＢ２とＣとの反応により微小なＴｉＣが生成する。
【００５０】
より詳しくは、焼結工程では、以下のような反応が生じる。すなわち、先ず、原料のＴｉＢ２微粉末の少なくとも一部を分解するとともに、Ｆｅの微粉末が互いに結合して、Ｆｅを主成分としてＴｉを含むネットワーク状のマトリックスを形成する。そして、ＴｉＢ２微粉末に由来するＴｉと、上記加圧部材等に由来するＣ（Ｆｅ中に元々存在するＣであってもよい）との反応により、マトリックス１中に微細分散したＴｉＣが生成する。また、焼結温度は、マトリックスにαＦｅを含み、γＦｅが生成し難い温度とする。そして焼結工程において、ＣはＴｉＣを生成することに主に消費される。これにより、セメンタイトの生成を抑制して、Ｆｅ基焼結体を製造することができる。本実施形態におけるＦｅ基焼結体の製造方法は、このような反応が生じる焼結工程を含む。
【００５１】
このような反応を生じさせるために、焼結工程では、１３２３Ｋ以上の温度、および１５ＭＰａ以上の圧力の条件とする。上記温度は、焼結装置に設定される焼結温度であって、換言すれば焼結工程における最高到達温度である。上記温度は、好ましくは、１３７３Ｋ以上であり、より好ましくは１４２３Ｋ以上である。また、上記温度は、１３２３Ｋ以上１４４７Ｋ以下であることが好ましい。これは、ＦｅとＦｅ２Ｂとが反応して液相となることを回避するためである。また、上記圧力は、１５ＭＰａ以上９０ＭＰａ以下であることが好ましい。
【００５２】
焼結工程において、昇温速度は特に限定されないが、例えば１００Ｋ／ｍｉｎであってよい。最高到達温度において保持する時間（保持時間）は、略０秒であってよく、０秒より大きく６００秒以下であってもよい。
【００５３】
また、焼結工程では、放電焼結法を用いることが好ましい。放電焼結法とは、型枠と該型枠の内部に充填された焼結材料（粉末）との間で通電を起こさせ、通電により発生する熱（ジュール熱）を用いて焼結反応を生じさせる方法である。放電焼結法に用いられる放電焼結機は、グラファイト製の円筒状の型およびグラファイト製のパンチにて焼結対象材料（成形体または粉末）を覆うようにして、パンチにより加圧しながら放電焼結を行う。放電焼結機は、パルス通電または連続通電することにより放電焼結を行ってよい。通電する電流は、焼結対象材料に臨界電圧以上が印加される条件とすればよい。このような放電焼結法を用いると、焼結対象材料の温度を均一に昇温することができ、均質かつ高品位なＦｅ基焼結体を得ることができる。
【００５４】
ここで、一般に、Ｆｅのような金属をベースとする焼結体を作製するために放電焼結を行う場合、１０００Ｋ程度の温度とすれば充分に焼結反応が進行すると考えられる。しかし、本実施形態のＦｅ基焼結体は、焼結温度が１０００Ｋ程度で有る場合、ＴｉＣの硬質相４が生成しないため得ることができない。本発明者らは、鋭意検討の結果、上述の焼結条件（すなわち、１３２３Ｋ以上の温度、および１５ＭＰａ以上の圧力）とすることによって、機構は完全には明らかではないが、ＴｉＣを含む硬質相４が生成してＦｅ基焼結体の硬度が向上することを見出し、その知見に基づいて本発明を想到した。
【００５５】
なお、焼結工程において、パンチ等の材質がグラファイト製でなくてもよく、その場合、成形体の表面にグラファイトをコーティングした、またはＣを含浸した後に焼結を行うようになっていてもよい。また、成形体の表面に炭素粉末を付着させた状態にて焼結を行ってもよい。
【００５６】
上記のような放電焼結法は、操作が比較的容易であり、焼結時の温度および圧力を比較的安定に制御することができる。そのため、Ｆｅ基焼結体を安定的に製造し易い。
【００５７】
（後工程）
Ｆｅ基焼結体の製造方法は、焼結工程の後、焼結体の表面を研磨および洗浄する工程を含んでいてもよい。
【００５８】
以上のような工程により製造した本発明の一態様におけるＦｅ基焼結体の、表面および断面を観察した結果の一例を図３に示す。図３は、本発明の一実施形態におけるＦｅ基焼結体の、組織を観察可能となるように研磨した試料を観察することにより得た反射電子像であり、（ａ）は試料表面、（ｂ）は試料断面を観察した反射電子像である。
【００５９】
図３の（ａ）および（ｂ）に示すように、Ｆｅ基焼結体は、上述したような島状複合組織（図２参照）が形成されていることがわかる。Ｆｅ基焼結体の内部（試料断面）においても、硬質相４が形成していることがわかる。
【００６０】
（熱間プレス用金型）
なお、本実施形態のＦｅ基焼結体は、熱間プレス用金型の製造に用いられてよく、本実施形態のＦｅ基焼結体を用いて製造された熱間プレス用金型も本発明の範疇に含まれる。
【００６１】
（変形例）
本発明の一態様におけるＦｅ基焼結体の製造方法では、成形工程と後述する焼結工程との間に仮焼工程が含まれてもよく、含まれていなくともよい。仮焼工程を含む場合、Ｆｅの微粉末とＴｉＢ２の微粉末とに、微細な炭素粒子を加えて混合し、得られた混合粉末を成形して成形体を得る。そして、該成形体を用いて仮焼工程を行う。これにより、本発明の一態様におけるＦｅ基焼結体を製造してもよい。
【実施例】
【００６２】
以下、実施例および比較例により、本発明の一態様におけるＦｅ基焼結体についてさらに詳しく説明するが、本発明はこれら実施例に限定されるものではない。
【００６３】
〔第１の実施例〕
（試料作製）
平均粒径３〜５μｍの純Ｆｅの微粉末と、平均粒径２〜３μｍのＴｉＢ２の微粉末とを、遊星型ボールミルを用いて、１００ｒｐｍで１時間乾式混合した。純Ｆｅ：ＴｉＢ２の比率は、質量比で８０：２０（体積比で７０：３０）とした。遊星型ボールミルの容器内には、混合粉末１５ｇに対してセラミックス球（ボール）を１５０ｇの割合で投入して混合を行った。
【００６４】
上記乾式混合の後、遊星型ボールミルの容器内にエタノールを１５〜２０ｍｌ添加して、３時間湿式混合を行った。湿式混合の後、得られたスラリーを自然乾燥させて、混合粉末を得た。
【００６５】
得られた混合粉末を放電焼結機のグラファイト製の型枠内に充填した。グラファイト製のパンチを用いて加圧しながら、加熱するとともに通電し、放電焼結を行った。焼結温度（最大到達温度）は１２７３Ｋ〜１４２３Ｋとし、加圧圧力は５０ＭＰａとした。昇温速度は１００ｋ／ｍｉｎとし、保持時間は略０秒とした。
【００６６】
焼結後、放電焼結機から試料を取り出して、研磨を行った後、Ｘ線回折測定、電子顕微鏡観察、熱伝導率測定、密度測定、および硬度試験を行った。
【００６７】
（Ｘ線回折測定）
試料を粉砕して粉末試料とし、該粉末試料を用いて粉末Ｘ線回折測定を行った。照射Ｘ線としては、ＣｕのＫα線を用いた。測定結果を図４に示す。図４の（ａ）は、焼結温度が１２７３Ｋ〜１４２３Ｋの条件で作製した粉末試料を、Ｘ線回折装置を用いて粉末Ｘ線回折測定して得られるＸ線回折パターンの一例を示す図であり、（ｂ）は、上記Ｘ線回折パターンにおける回折角２θが３５°前後について拡大して示す図であり、（ｃ）は、上記Ｘ線回折パターンにおける回折角２θが４５°前後を拡大して示す図である。
【００６８】
図４において、○印はＴｉＢ２、△印はαＦｅ、□印はＦｅ２Ｂ、◇印はＴｉＣの回折ピークにそれぞれ対応している。図４の（ｂ）に示すように、焼結温度が１２７３Ｋの試料ではＴｉＣおよびＦｅ２Ｂの明瞭なピークが見られず、ＴｉＣが生成していない。一方で、焼結温度が１３２３Ｋ、１３７３Ｋ、１４２３Ｋの試料では、ＴｉＣおよびＦｅ２Ｂの明瞭な回折ピークが観測された。また、焼結温度が１３２３Ｋ、１３７３Ｋ、１４２３Ｋの試料でＦｅ２Ｂの回折ピークが観測されることは、図４の（ｃ）に示す回折パターンからもわかる。
【００６９】
（電子顕微鏡観察）
各試料について、試料表面および試料断面の電子顕微鏡観察を行った。試料表面とは、放電焼結時にグラファイト製のパンチに接していた部分を研磨して表れた表面である。試料断面とは、Ｆｅ基焼結体の内部の部分であって、焼結後の焼結体を切断して、断面を研磨して表れた表面である。
【００７０】
試料表面および試料断面について、反射電子像を撮像するとともに、波長分散型Ｘ線分析（ＷＤＸ）により組成分析を行った。また、ＷＤＸにより、試料表面および試料断面についてＴｉＢ２の濃度を測定した。その結果、試料表面および試料断面のいずれにおいても、焼結温度が高くなるほどＴｉＢ２の濃度が減少していた（後述の図６参照）。
【００７１】
また、焼結温度が１３７３Ｋの試料について、試料表面の局所的なＷＤＸを行った。結果を図５に示す。図５の（ａ）は、試料の反射電子像における、局所的なＷＤＸを行った箇所を示す図である。図５の（ｂ）は、ＷＤＸを行った８箇所の組成分析結果を示す図である。
【００７２】
図５の（ａ）および（ｂ）に示すように、リング状の硬質相４が観察される（１）〜（３）の箇所では、Ｆｅを主成分とするマトリックス１とともにＴｉＣが存在することがわかる。また、濃淡が濃い（黒色の）粒子状相２が観察される（４）および（５）の箇所では、ＴｉＢ２が存在することがわかる。そして、副生成相３が観察される（６）および（７）の箇所ではＦｅ２Ｂが存在し、マトリックス１が観察される（８）の箇所ではほぼ全てＦｅであることが分かる。
【００７３】
（熱伝導率測定、密度測定、硬度試験）
熱伝導率測定は、定常法（被測定試料に定常的な温度勾配を与え、熱伝導率を測定する方法）を用いて行った。つまり、被測定試料の片方を高温にし、もう一方を低温にし、試料内の各点の温度を測定して熱伝導率を求めた。
【００７４】
密度測定は、アルキメデス法を用いて行った。相対密度は、アルキメデス法で測定した密度を、理論密度にて除することにより求めた。
【００７５】
硬度試験は、試料表面および試料内部について、それぞれビッカース硬さ試験により行った。試験力を３０ｋｇとし、保持時間を１０秒とした。
【００７６】
（結果）
上述した試験の結果をまとめ、図６に示す。なお、熱伝導率およびビッカース硬さは、複数の測定を行った誤差を含めて示している。該誤差は、標準偏差である。
【００７７】
なお、ビッカース硬さ（ＨＶ）は、以下の変換式を用いてロックウェル硬さ（ＨＲＣ）に換算することができる。
【００７８】
（ｉ）５２０ＨＶ以上の場合；
ＨＲＣ＝（１００×ＨＶ−１５１００）／（ＨＶ＋２２３）
（ｉｉ）２００ＨＶ以上５２０ＨＶ未満の場合；
ＨＲＣ＝（１００×ＨＶ−１３７００）／（ＨＶ＋２２３）。
【００７９】
焼結温度が１２７３Ｋである比較例１では、熱伝導率が４４Ｗ／（ｍ・Ｋ）程度であり、ビッカース硬さが２２０ＨＶ程度である。比較例１の試料は、組織にＴｉＣが生成しておらず、硬度を高める硬質相４が存在しない。そのため、比較例１の試料は、マトリックス１による熱伝導によって高い熱伝導率を示す一方で、硬度は不十分である。
【００８０】
これに対して、焼結温度が１３２３Ｋ〜１４２３Ｋである実施例１〜３では、焼結温度が高くなるほど、硬度が向上していることがわかる。熱伝導率については、実施例１および実施例２は比較例１よりも少し劣る。この理由については明らかでないが、マトリックス１中にＴｉおよびＣが固溶することが一因であり得ると推察される。焼結温度が高いほど、ＴｉおよびＣの拡散が促進され、ＴｉＣを形成し易い。
【００８１】
また、実施例１〜３の結果から、焼結温度が高くなるほど、試料表面および試料内部のＴｉＢ２濃度が低下することもわかる。焼結後のＴｉＢ２濃度の低下量が大きいほど、ＴｉＣの生成量は大きくなると考えられる。また、焼結温度が高くなるほど、密度および相対密度が増大した。
【００８２】
本実施例から、本発明の一態様によれば、高い硬度と高い熱伝導率とを兼備するＦｅ基焼結体を、より安定して製造できることがわかる。
【００８３】
〔第２の実施例〕
前記第１の実施例では、保持時間を略０秒として、焼結温度を１２７３Ｋ〜１４２３Ｋに変化させて試料を作製していた。これに対し、本実施例では、焼結温度を１３７３Ｋとし、保持時間を略０秒、３００秒、６００秒と変化させて試料を作製した。
【００８４】
焼結温度を１３７３Ｋとし、保持時間を略０秒、３００秒、６００秒としたこと以外は、前述した第１の実施例と同様の条件により試料を作製した。また、前述した第１の実施例と同様の方法にて各種試験を行った。
【００８５】
Ｘ線回折測定を行った結果を図７に示す。図７の（ａ）は、焼結温度が１３７３Ｋ、保持時間が略０秒〜６００秒の条件で作製した粉末試料を、Ｘ線回折装置を用いて粉末Ｘ線回折測定して得られるＸ線回折パターンの一例を示す図であり、（ｂ）は、上記Ｘ線回折パターンにおける回折角２θが３５°前後について拡大して示す図であり、（ｃ）は、上記Ｘ線回折パターンにおける回折角２θが４５°前後を拡大して示す図である。
【００８６】
図７において、各種の印と物質との対応関係は図４にて前述したことと同様である。図７の（ｂ）に示すように、保持時間が長くなるについて、ＴｉＣの回折ピークの強度が増大した。また、図７の（ｃ）に示すように、保持時間が長くなるについて、Ｆｅ２Ｂの回折ピークの強度が増大した。
【００８７】
各種の試験の結果をまとめ、図８に示す。なお、熱伝導率およびビッカース硬さは、複数の測定を行った誤差を含めて示している。
【００８８】
保持時間がそれぞれ略０秒、３００秒、６００秒である実施例４〜６の結果から、保持時間が長くなるほど、熱伝導率および硬度が有意に向上することがわかる。また、保持時間が長くなるほど、密度および相対密度も増大した。
【００８９】
以上のように、本発明の一態様におけるＦｅ基焼結体は、焼結温度を高くすること、および保持時間を長くすることによって、熱伝導率および硬度を向上させることができる。換言すれば、焼結条件を制御することによって、比較的簡便に、熱伝導率および硬度を制御することができる。それゆえ、本発明の一態様によれば、高い硬度と高い熱伝導率とを兼備するＦｅ基焼結体を、より安定して製造できることがわかる。
【００９０】
〔第３の実施例〕
前記第１および第２の実施例では、純Ｆｅ：ＴｉＢ２の比率を質量比で８０：２０として試料を作製していた。これに対し、本実施例では、純Ｆｅ：ＴｉＢ２の比率を質量比で８７：１３として試料を作製した（実施例７）。また、焼結温度を１３７３Ｋとし、保持時間を６００秒とした。それ以外は、前述した第１の実施例と同様の条件により試料を作製した。また、前述した第１の実施例と同様の方法にて各種試験を行った。
【００９１】
得られた結果を図９に示す。図９の（ａ）は、作製した試料の組織について電子顕微鏡を用いて観察して得た反射電子像である。図９の（ｂ）は、該試料の試験結果をまとめて示す表である。
【００９２】
図９の（ａ）に示すように、本実施例の試料は、前記第１および第２の実施例と同様に、マトリックス１、粒子状相２、副生成相３および硬質相４を有している。そして、図９の（ｂ）に示すように、本実施例の条件においても、高い硬度と高い熱伝導率とを兼備するＦｅ基焼結体を得られる。
【００９３】
なお、本実施例と、前記第２の実施例における実施例６（図８参照）とを比較すると、以下のことがわかる。すなわち、仕込みのＴｉＢ２の量が多いと、硬度および熱伝導率が向上する。そのため、本発明の一態様におけるＦｅ基焼結体は、仕込みの原料比（純Ｆｅ：ＴｉＢ２の比率）を制御することによって、比較的簡便に、熱伝導率および硬度を制御することができる。それゆえ、本発明の一態様によれば、高い硬度と高い熱伝導率とを兼備するＦｅ基焼結体を、より安定して製造できることがわかる。
【００９４】
本発明は上述した実施形態に限定されるものではなく、請求項に示した範囲で種々の変更が可能であり、上記説明において開示された技術的手段を適宜組み合わせて得られる実施形態についても本発明の技術的範囲に含まれる。
【符号の説明】
【００９５】
１  マトリックス
２  粒子状相（第１の副相）
３  副生成相（第２の副相）
４  硬質相
【図１】
2020023733.tif 000003
【図２】
2020023733.tif 000004
【図３】
2020023733.tif 000005
【図４】
2020023733.tif 000006
【図５】
2020023733.tif 000007
【図６】
2020023733.tif 000008
【図７】
2020023733.tif 000009
【図８】
2020023733.tif 000010
【図９】
2020023733.tif 000011